(57)【要約】      （修正有）【課題】電動機用ロータ又は電動機用ステータに用いられ、強度を向上させ得るコア、これを用いた電動機用ロータ、電動機用ステータ及び電動機を提供すること。【解決手段】電動機用ロータ又は電動機用ステータに用いられるコア１０ａであって、コアは、コア成形体１２ａと、アモルファス薄膜１４とを有し、アモルファス薄膜が、コア成形体の応力集中部の表面に形成されている。【選択図】図３
2008092693.tif 000002
【特許請求の範囲】
【請求項１】
コア成形体と、アモルファス薄膜と、を備え、電動機用ロータ又は電動機用ステータに用いられるコアであって、
上記アモルファス薄膜は、上記コア成形体の応力集中部の表面に形成されていることを特徴とするコア。
【請求項２】
上記コア成形体が、強磁性元素を含有する金属粒の表面に絶縁物薄膜を有する磁性粒を圧縮成形して成ることを特徴とする請求項１に記載のコア。
【請求項３】
上記コア成形体が、所定形状の電磁鋼板を積層形成して成ることを特徴とする請求項１に記載のコア。
【請求項４】
上記アモルファス薄膜は、上記コア成形体にアモルファス金属粉末を噴射し、層状に配置して形成されたものであることを特徴とする請求項１〜３のいずれか１つの項に記載のコア。
【請求項５】
上記アモルファス金属粉末につき、次式（１）
ΔＴｘ＝Ｔｘ−Ｔｇ…（１）
（式中のＴｘは結晶化開始温度、Ｔｇはガラス転移温度を示す。）で表される過冷却液体領域の温度間隔ΔＴｘが２０Ｋ以上であることを特徴とする請求項４に記載のコア。
【請求項６】
上記アモルファス薄膜は、強磁性元素を含有するものであることを特徴とする請求項１〜５のいずれか１つの項に記載のコア。
【請求項７】
上記アモルファス薄膜は、上記強磁性元素として、鉄、ニッケル及びコバルトから成る群より選ばれた少なくとも１種を含有するものであることを特徴とする請求項６に記載のコア。
【請求項８】
上記アモルファス薄膜は、非磁性元素を含有するものであることを特徴とする請求項１〜７のいずれか１つの項に記載のコア。
【請求項９】
上記アモルファス薄膜は、上記非磁性元素として、チタン、銅及びマグネシウムから成る群より選ばれた少なくとも１種を含有するものであることを特徴とする請求項８に記載のコア。
【請求項１０】
上記金属粒は、上記強磁性元素として、鉄、ニッケル及びコバルトから成る群より選ばれた少なくとも１種を含有するものであることを特徴とする請求項２〜９のいずれか１つの項に記載のコア。
【請求項１１】
上記金属粒は、結晶構造を主相とするものであることを特徴とする請求項２〜１０のいずれか１つの項に記載のコア。
【請求項１２】
上記金属粒は、非晶質構造を主相とするものであることを特徴とする請求項２〜１０のいずれか１つの項に記載のコア。
【請求項１３】
上記非晶質構造を主相とする金属粒につき、次式（１）
ΔＴｘ＝Ｔｘ−Ｔｇ…（１）
（式中のＴｘは結晶化開始温度、Ｔｇはガラス転移温度を示す。）で表される過冷却液体領域の温度間隔ΔＴｘが２０Ｋ以上であることを特徴とする請求項１２に記載のコア。
【請求項１４】
当該コアが電動機用ステータに用いられるコアであって、上記応力集中部が当該コアのステータ突極部の根元近傍部、及び／又はステータ突極部の先端に形成された鍔部であることを特徴とする請求項１〜１３のいずれか１つの項に記載のコア。
【請求項１５】
当該コアが電動機用ステータに用いられるコアであって、且つ上記応力集中部が当該コアのステータ突極部の先端に形成された鍔部であるときに、そのステータ突極部の先端に形成された鍔部の背面に形成された上記アモルファス薄膜が、鉄、ニッケル及びコバルトから成る群より選ばれた少なくとも１種を含有することを特徴とする請求項１４に記載のコア。
【請求項１６】
当該コアが電動機用ステータに用いられるコアであって、且つ上記応力集中部が当該コアのステータ突極部の根元近傍部であるときに、そのステータ突極部の根元近傍部の表面に形成された上記アモルファス薄膜が、鉄、ニッケル及びコバルトから成る群より選ばれた少なくとも１種を含有することを特徴とする請求項１４又は１５に記載のコア。
【請求項１７】
当該コアが電動機用ステータに用いられるコアであって、且つ上記応力集中部が当該コアのステータ突極部の先端に形成された鍔部であるときに、そのステータ突極部の先端に形成された鍔部の背面に形成された上記アモルファス薄膜が、チタン、銅及びマグネシウムから成る群より選ばれた少なくとも１種を含有することを特徴とする請求項１４〜１６のいずれか１つの項に記載のコア。
【請求項１８】
当該コアが電動機用ステータに用いられるコアであって、且つ上記応力集中部が当該コアのステータ突極部の先端に形成された鍔部であるときに、そのステータ突極部の先端に形成された鍔部の背面及び鍔部の側面に形成された上記アモルファス薄膜が、チタン、銅及びマグネシウムから成る群より選ばれた少なくとも１種を含有することを特徴とする請求項１４〜１７のいずれか１つの項に記載のコア。
【請求項１９】
請求項１〜１８のいずれか１つの項に記載のコアを用いた電動機用ロータであって、
電動機用ロータに用いられるコアと、該コアの内部及び／又は表面に装着された磁石と、を備えたことを特徴とする電動機用ロータ。
【請求項２０】
請求項１〜１８のいずれか１つの項に記載のコアを用いた電動機用ステータであって、
電動機用ステータに用いられるコアと、該コアに巻回装着されたコイルと、を備えたことを特徴とする電動機用ステータ。
【請求項２１】
請求項１９に記載の電動機用ロータ又は請求項２０に記載の電動機用ステータを少なくとも備えたことを特徴とする電動機。
【請求項２２】
電気自動車又はハイブリッド自動車に用いられることを特徴とする請求項２１に記載の電動機。  
【発明の詳細な説明】
【技術分野】
【０００１】
本発明は、コアに係り、更に詳細には、電動機用ロータ又は電動機用ステータに用いられるコア、これを用いた電動機用ロータ、電動機用ステータ及び電動機に関する。
【背景技術】
【０００２】
従来、回転自在に保持されたロータを具備する電動機において、そのロータを構成するロータコアの磁石穴に内蔵された磁石に対して、電動機の作動に伴う遠心力が作用したときに、ロータコアの磁石周辺に応力集中が発生することが知られている。この応力集中部を分散させるために、ロータコアの磁石外周に円弧部を設けることが提案されている（特許文献１参照。）。
【特許文献１】特開２００１−１６８０９号公報
【発明の開示】
【発明が解決しようとする課題】
【０００３】
しかしながら、上記特許文献１に記載のロータにおいては、磁石穴とロータ外周との間の薄肉部が狭くなるため、強度が低下し易いなどの問題点があった。
【０００４】
本発明は、このような従来技術の有する課題に鑑みてなされたものであり、その目的とするところは、電動機用ロータ又は電動機用ステータに用いられ、強度を向上させ得るコア、これを用いた電動機用ロータ、電動機用ステータ及び電動機を提供することにある。
【課題を解決するための手段】
【０００５】
本発明者らは、上記目的を達成するため鋭意検討を重ねた結果、コア成形体の応力集中部の表面にアモルファス薄膜を形成することなどにより、上記目的が達成できることを見出し、本発明を完成するに至った。
【０００６】
即ち、本発明のコアは、電動機用ロータ又は電動機用ステータに用いられるコアであって、コア成形体と、アモルファス薄膜とを有し、該アモルファス薄膜は、該コア成形体の応力集中部の表面に形成されていることを特徴とする。
【０００７】
また、本発明のコアの第１の好適形態は、電動機用ロータ又は電動機用ステータに用いられるコアであって、強磁性元素を含有する金属粒の表面に絶縁物薄膜を有する磁性粒を圧縮成形して成るコア成形体と、アモルファス薄膜とを有し、該アモルファス薄膜は、該コア成形体の応力集中部の表面に形成されていることを特徴とする。
【０００８】
更に、本発明のコアの第２の好適形態は、電動機用ロータ又は電動機用ステータに用いられるコアであって、所定形状の電磁鋼板を積層形成して成るコア成形体と、アモルファス薄膜とを有し、該アモルファス薄膜は、該コア成形体の応力集中部の表面に形成されていることを特徴とする。
【０００９】
また、本発明のコアの第３の好適形態は、電動機用ロータ又は電動機用ステータに用いられるコアであって、強磁性元素を含有する金属粒の表面に絶縁物薄膜を有する磁性粒を圧縮成形して成るコア成形体と、強磁性元素を含有するアモルファス薄膜と、を有し、該アモルファス薄膜は、該コア成形体の応力集中部の表面に形成されていることを特徴とする。
【００１０】
更に、本発明のコアの第４の好適形態は、電動機用ロータ又は電動機用ステータに用いられるコアであって、所定形状の電磁鋼板を積層形成して成るコア成形体と、強磁性元素を含有するアモルファス薄膜と、を有し、該アモルファス薄膜は、該コア成形体の応力集中部の表面に形成されていることを特徴とする。
【００１１】
更にまた、本発明のコアの第５の好適形態は、電動機用ロータ又は電動機用ステータに用いられるコアであって、所定形状の電磁鋼板を積層形成して成るコア成形体と、非磁性元素を含有するアモルファス薄膜と、を有し、該アモルファス薄膜は、該コア成形体の応力集中部の表面に形成されていることを特徴とする。
【００１２】
また、本発明の電動機用ロータは、上記本発明のコアを用いた電動機用ロータであって、電動機用ロータに用いられるコアと、該コアの内部及び／又は表面に装着された磁石と、を備えたことを特徴とする。
【００１３】
更に、本発明の電動機用ステータは、上記本発明のコアを用いた電動機用ステータであって、電動機用ステータに用いられるコアと、該コアに巻回装着されたコイルと、を備えたことを特徴とする。
【００１４】
更にまた、本発明の電動機は、上記本発明の電動機用ロータ又は上記本発明の電動機用ステータを少なくとも備えたことを特徴とする。
なお、このような電動機は、電気自動車やハイブリッド自動車の駆動用電動機として好適に用いることができる。
【発明の効果】
【００１５】
本発明によれば、コア成形体の応力集中部の表面にアモルファス薄膜を形成することなどとしたため、電動機用ロータ又は電動機用ステータに用いられ、強度を向上させ得るコア、これを用いた電動機用ロータ、電動機用ステータ及び電動機を提供することができる。
【発明を実施するための最良の形態】
【００１６】
以下、本発明のコアについて詳細に説明する。なお、本明細書及び特許請求の範囲において、含有量や濃度などについての「％」は、特記しない限り質量百分率を表すものとする。
上述の如く、本発明のコアは、電動機用ロータ又は電動機用ステータに用いられるコアであって、コア成形体と、アモルファス薄膜と、を有するものである。
そして、かかるアモルファス薄膜は、かかるコア成形体の応力集中部の表面に形成されている。
このような構成とすることにより、アモルファス薄膜は降伏強度が高いこともあり、亀裂が発生し難くなり、強度が向上する。
また、アモルファス金属薄膜は、結晶質の金属薄膜と比較して、高比抵抗である場合が多く、磁束通過のときに発生する渦電流による損失を抑制することができるという副次的効果も得られる。
なお、本発明の範囲には、電動機用ステータに用いられるコア（電動機用ステータコア）においては、一体型のステータコアが含まれるだけでなく、複数のピースに分けられ、これらが適宜組み合わされて又はこれらが電動機の外装等に組み込まれて、電動機用ステータコアとして機能する場合には、そのうちの一つのステータコアピースも含まれる。
また、電動機用ロータに用いられるコア（電動機用ロータコア）においては、通常、その表面及び内部の一方又は双方に磁石を装着し得る磁石装着部を有している。
【００１７】
また、本発明において、用いるコア成形体としては、特に限定されるものではないが、例えば強磁性元素を含有する金属粒の表面に絶縁物薄膜を有する磁性粒を圧縮成形して成るものや所定形状の電磁鋼板を積層形成して成るものなどを挙げることができる。
上記の磁性粒を圧縮成形して成るコア成形体に、上述したアモルファス薄膜を形成することによって、コアとしての強度をより一層向上させることができる。
また、上記の電磁鋼板を積層形成して成るコア成形体に、上述したアモルファス薄膜を形成することによっても、コアとして強度をより一層向上させることができる。
ここで、「電磁鋼板」とは、電気鋼板やケイ素鋼板とも呼ばれ、一般の鋼板に比較して、ケイ素の含有量が多く（例えばケイ素含有量：０．５〜７％）、優れた電気的・磁気的特性を有する鋼板である。
また、炭素の含有量が極めて少ない（例えば炭素含有量：０．１％以下）ことも特徴である。
その特性としては、（ｉ）鉄損が少ないこと、（ｉｉ）磁束密度が高いこと、（ｉｉｉ）透磁率が高いこと、などが挙げられる。
そして、このような電磁鋼板としては、例えば鋼板内部の結晶が様々な方向を向いている無方向性電磁鋼板や結晶を一方向にそろえて磁気的性能を飛躍的に向上させた一方向性電磁鋼板などが挙げられるが、いずれか一方を単独で又は双方を組み合せて用いることができる。
なお、「所定形状」とは、例えば電動機用ロータコアにおいては、その軸に対して垂直な面で切断したような形状をいうが、これに限定されるものではない。
また、これら圧縮成形して成るコアや積層形成して成るコアは、用いる部位に応じて適宜組み合せることもできる。
【００１８】
また、本発明において、コアが有するアモルファス薄膜は、例えばコア成形体にアモルファス金属粉末を噴射し、層状に配置して形成することができるが、アモルファス薄膜の形成方法はこれに限定されるものではない。
【００１９】
ここで、上述した形成方法における現時点において推定されるアモルファス薄膜の形成メカニズムについて説明する。
噴射されたアモルファス粉末が被薄膜形成体に衝突すると同時に、アモルファス粉末が持っていた運動エネルギーは熱エネルギーに瞬時に変換されて、アモルファス粉末自体が加熱される。
その加熱によって、アモルファス粉末の温度がアモルファス粉末の過冷却温度領域に達したときに、アモルファス粉末はニュートン流体に近い特性を示し、被薄膜形成体の表面において薄く延ばされ、薄膜が形成される。
その際に、被薄膜形成体に熱エネルギーが放出されて急冷されるため、形成された薄膜がアモルファス状態を有することとなる。
【００２０】
このような形成メカニズムを想定した場合には、アモルファス粉末の粒径が小さい場合には、噴射速度が遅くてもアモルファス薄膜が形成されると推測される。
つまり、アモルファス粉末が持っていた内部エネルギーと表面エネルギーとの関係から、粒径が小さくなることで、粉末の体積に対する表面積の割合が大きくなり、アモルファス粉末は活性なものになる。このような状態であれば、小さな運動エネルギーであってもアモルファス粉末の温度は上昇し易くなる。
図１は、アモルファス粉末の粒径とアモルファス薄膜が形成されるアモルファス粉末の最小噴射速度との関係を示すグラフ図である。グラフ図中に描かれた曲線より上の領域（最小噴射速度より速い領域）で処理することによって、アモルファス薄膜を形成することができる。
【００２１】
更に、本発明において、コアが有するアモルファス薄膜を形成する際に用いるアモルファス金属粉末は、次式（１）
ΔＴｘ＝Ｔｘ−Ｔｇ…（１）
（式中のＴｘは結晶化開始温度、Ｔｇはガラス転移温度を示す。）で表される過冷却液体領域の温度間隔ΔＴｘが２０Ｋ以上であることが好ましく、３５Ｋ以上であることがより好ましく、４５Ｋ以上であることが更に好ましい。
過冷却液体領域の温度間隔ΔＴｘが２０Ｋ以上のアモルファス金属粉末を用いると、粉末の付着率が向上して好ましい。
【００２２】
また、本発明において、アモルファス薄膜は、強磁性元素を含有するものであることが飽和磁束密度などの磁気特性に優れることなどの観点から望ましく、このような強磁性元素としては、例えば鉄（Ｆｅ）、コバルト（Ｃｏ）、ニッケル（Ｎｉ）、ガドリニウム（Ｇｄ）、テルビウム（Ｔｂ）、ジスプロシウム（Ｄｙ）、ホルミウム（Ｈｏ）、エルビウム（Ｅｒ）、ツリウム（Ｔｍ）などを挙げることができる。
そして、本発明において、アモルファス薄膜にＦｅ、Ｎｉ及びＣｏがそれぞれ単独で又は複数組み合わされて含有されていることが、飽和磁束密度や透磁率などの磁気特性に優れることからより望ましく、これらのうちの一つが又は合わせたものが主成分であることが更に望ましい。
なお、「アモルファス薄膜において主成分」とは、アモルファス薄膜において最も含有量の多い元素をいい、アモルファス薄膜を形成する際のアモルファス金属粉末の組成を調整することなどによって、適宜調整することができる。
例えば、このようなアモルファス金属薄膜としては、鉄（Ｆｅ）、ガリウム（Ｇａ）、リン（Ｐ）、炭素（Ｃ）、ホウ素（Ｂ）、及びケイ素（Ｓｉ）などを含みＦｅを主成分とするようなものや、ニッケル（Ｎｉ）、ジルコニウム（Ｚｒ）、及びホウ素（Ｂ）などを含みＮｉを主成分とするもの、コバルト（Ｃｏ）、鉄（Ｆｅ）、Ｎｂ（ニオブ）及びホウ素（Ｂ）などを含みＣｏを主成分とするものなどを挙げることができる。
このような強磁性元素を主成分とするアモルファス薄膜を形成すると、軟磁気特性が得られ、例えばモータ磁気回路の妨げとならず、モータ出力性能を落とすことなく、高強度化が可能となる。
【００２３】
更に、本発明において、アモルファス薄膜は、非磁性元素を含有するものであることがコアが装着する磁石の磁化方向側面の漏れ磁束を抑制できることなどの観点から望ましく、このような非磁性元素としては、例えばチタン（Ｔｉ）、銅（Ｃｕ）、マグネシウム（Ｍｇ）などを典型的なものとして挙げることができる。
このような非磁性元素を主成分となるアモルファス薄膜を形成すると、上述したように、例えばロータに内蔵された磁石の磁化方向側面の漏れ磁束が通過する部分の磁気特性が低下して、磁石磁束の利用率が向上し、同一の磁石サイズであれば、より高出力化することが可能となる。
【００２４】
更にまた、詳しくは後述するが、表面にアモルファス薄膜を形成する応力集中部は、電動機用ロータ又は電動機用ステータに用いられるコアの形状によって、異なるだけでなく、複数存在する場合もあり、このような場合には、アモルファス薄膜に含まれる上述した元素を適宜選択して、アモルファス薄膜の磁気特性等を設定することにより、強度をより向上させ得るものとなるだけでなく、電動機の限界回転数を向上させるなど電動機の性能を向上させることも可能となる。
例えば、応力集中部が複数存在する場合には、その部位ごとに磁気特性が異なるアモルファス薄膜を形成してもよく、同一部位に磁気特性が異なるアモルファス薄膜を積層形成してもよい。
【００２５】
一方、本発明において、コア成形体を構成する金属粒が含有する強磁性元素の好適例としては、ＦｅやＮｉ、Ｃｏなどを挙げることができる。これらはそれぞれ単独で又は複数組み合わされて含有されていることが、磁気特性などの観点から望ましく、これらのうちの一つが又は合わせたものが主成分であることが更に好ましい。
ここで、「コア成形体において主成分」とは、コア成形体における含有量が５０％以上であることをいい、その含有量は、例えばコア成形体を形成する際の磁性粒となる磁性粉末の組成、具体的には、金属粒となる金属粉末の組成やその表面に形成される絶縁物薄膜の厚み等を調整することなどによって、適宜調整することができる。
【００２６】
また、本発明において、コア成形体を構成する金属粒は、結晶構造を主相とするものであっても、非晶質構造（非晶質状態部分）を主相とするものであってもよい。
例えば、非晶質（アモルファス）状態部分を主相とするものである場合には、コア成形体の材質とコア成形体の応力集中部に形成される薄膜の材質とが同じようなアモルファス状態であるため、例えば電動機に組み込まれて作動するときであって、温度上昇したときに、温度上昇による線膨張係数を近似ないし一致させることができ、応力の発生を未然に抑制することができ、結晶構造を主相とするものよりも強度を向上させることができる。
【００２７】
そして、本発明においては、コア成形体を構成し、非晶質構造（非晶質状態部分）を主相とする金属粒において、次式（１）
ΔＴｘ＝Ｔｘ−Ｔｇ…（１）
（式中のＴｘは結晶化開始温度、Ｔｇはガラス転移温度を示す。）で表される過冷却液体領域の温度間隔ΔＴｘが２０Ｋ以上であることが好ましく、３５Ｋ以上であることがより好ましい。
【００２８】
次に、上述したコアの製造方法の好適例について説明する。
例えば、コア成形体上に、アモルファス金属粉末を噴射し、層状に配置して、アモルファス薄膜を形成するに当たり、アモルファス金属粉末噴射前にコア成形体の温度を昇温させる方法である。
このような構成とすることにより、コア成形体とアモルファス薄膜との間に発生し得る熱応力を低減させることができる。
また、噴射されるアモルファス金属粉末の運動エネルギー量が少なくて済むため、噴射速度を小さくして温和な条件でコア成形体の表面にアモルファス薄膜を形成することができる。
なお、本発明のコアは、このような製造方法により作製されたものに必ずしも限定されるものではない。
【００２９】
次に、本発明の電動機用ロータについて詳細に説明する。
上述の如く、本発明の電動機用ロータは、上記本発明のコアを用いたものであって、電動機用ロータに用いられるコア（電動機用ロータコア）と、該コアの内部及び表面のいずれか一方又は双方に装着された磁石と、を備えたものである。
このような構成とすることにより、これを用いた電動機は、高回転数まで回転可能なものとなる。
なお、電動機用ロータコアの磁石穴などの磁石装着部に装着される磁石としては、例えばネオジム−鉄−ホウ素（Ｎｄ−Ｆｅ−Ｂ）やサマリウム−コバルト（Ｓｍ−Ｃｏ）などの磁石を用いることができ、特に出力密度の観点からＮｄ−Ｆｅ−Ｂを好適に用いることができるが、必ずしもこれらに限定されるものではない。
【００３０】
次に、本発明の電動機用ステータについて詳細に説明する。
上述の如く、本発明の電動機用ステータは、上記本発明のコアを用いたものであって、電動機用ステータに用いられるコア（電動機用ステータコア）と、該コアに巻回装着されたコイルと、を備えたものである。
このような構成とすることにより、これを用いた電動機は、高回転数まで回転可能なものとなる。
なお、電動機用ステータコアに巻回装着されるコイルとしては、例えばポリイミドコート電線などのワイヤを用いることが好適であり、電動機用ステータコアの突極部に巻回されて用いられることが一般的であるが、必ずしもこれに限定されるものではない。
【００３１】
次に、本発明の電動機について詳細に説明する。
上述の如く、本発明の電動機は、上記本発明の電動機用ロータ又は電動機用ステータを少なくとも備えたものである。
このように、本発明の電動機用ロータ及び電動機用ステータのいずれか一方又は望ましくは双方を備えることにより、高回転数まで回転可能なものとなる。
【００３２】
また、本発明の電動機は、その用途として特に限定されるものではないが、トルクの向上が図れ、駆動力の増大により加速性能を向上させることができるため、電気自動車やハイブリッド自動車の駆動用電動機として好適に用いることができる。
【実施例】
【００３３】
以下、本発明のコアについて、若干の実施例を図面に基づいて更に詳細に説明するが、本発明はこれら実施例に限定されるものではない。
【００３４】
（実施例１）
図２は、実施例１に係る電動機用ロータに用いられるコア（電動機用ロータコア）の斜視図である。
同図に示すように、電動機用ロータコア１０ａは、図示しない永久磁石を挿入して内部に装着するための磁石穴１２ｄを複数備えている。
【００３５】
図３（ａ）は、従来例に係る電動機用ロータコアの磁石穴に永久磁石を挿入して内部に装着した電動機用ロータの一部の説明図である。
同図（ａ）に示すように、従来例の電動機用ロータコア５０は、電動機に組み込まれて作動するときには回転しており、磁石穴５２ｄの一部に備える永久磁石３０に作用する遠心力を支えるために、応力集中が起こる。同図（ａ）においては、上面から見た永久磁石３０の長手方向両端のＲ部分に応力が集中し、応力集中部５２ｆとなる。
従来においては、この応力集中部におけるＲの大きさを調整して応力のピークを抑制していたが、磁石のサイズや磁気回路上の制約からＲの大きさは制限されている。
【００３６】
一方、同図（ｂ）は、実施例１に係る電動機用ロータコアの磁石穴に永久磁石を挿入して内部に装着した電動機用ロータの一部の説明図である。
同図（ｂ）に示すように、本例の電動機用ロータコア１０ａは、電動機に組み込まれて作動するときには回転しており、磁石穴１２ｄの一部に備える永久磁石３０に作用する遠心力を支えるために、応力集中が起こり得るが、本例の電動機用ロータコア１０ａにおいては、電動機用ロータコア成形体１２ａの応力集中部１２ｆの表面である磁石穴１２ｄの内面に詳しくは後述するアモルファス粉末を用いてアモルファス薄膜１４が形成されている。
【００３７】
ここで、本例の電動機用ロータコアの製造方法について詳細に説明する。
まず、用いた電動機用ロータコア成形体の製造方法について説明する。
電動機用ロータコア成形体は、純鉄粉末の表面に酸化ケイ素（ＳｉＯ２）の絶縁物薄膜が形成された磁性粉末を圧縮成形機（ヘガネス社製、Ｓｏｍａｌｏｙ５００）にて、温間圧縮成形（成形圧力：８００ＭＰａ、成形温度：１５０℃）して製造される。
このような電動機用ロータコア成形体は、各磁性粒の表面が絶縁物薄膜で絶縁されており、例えば交番磁界が通過するときに発生する渦電流を効果的に遮断することができ、鉄損を低減することが可能となっている。
【００３８】
次に、用いたアモルファス粉末について説明する。
これは、例えば必要となる母材合金をアーク溶解や組成によっては高周波溶解などで溶解してインゴットを製造し、次いで、このインゴットをアトマイザを用いて粉末化して製造される。
【００３９】
図４は、アトマイザの一例を示す概略図である。同図に示すように、アトマイザ１００は、溶解チャンバ１０１と、石英管１０２と、高周波電源１０３と、加熱コイル１０４と、回収チャンバ１０５と、アルゴンポンプ１０６と、アトマイズガスノズル１０７と、真空ポンプ１０８と、を備える。
溶解チャンバ１０１内に配置された石英管１０２内に図示しないインゴットが投入され、石英管１０２内のインゴットは、高周波磁界を印加可能な高周波電源１０３に接続された加熱コイル１０４によって、加熱され、溶解される。
インゴットが溶解された後、石英管１０２に接続されたアルゴンポンプ１０６からアルゴン（Ａｒ）ガスが注入され、回収チャンバ１０５内に石英管１０２から溶湯が噴射される。そのとき、石英管１０２から噴射された溶湯に対して、アルゴンポンプ１０６に接続されているアトマイズガスノズル１０７からＡｒガスが吹き付けられることにより、溶湯が微細化されると共に、急冷され、アモルファス粉末Ａが製造される。
なお、得られるアモルファス粉末は、各種粒径が混在しているため、５０μｍメッシュの篩で分級して粒径が５０μｍ以下のアモルファス粉末を使用した。
また、真空ポンプは拡散ポンプで、０．０７Ｐａまでの能力を有している。
【００４０】
次に、アモルファス薄膜の形成方法について説明する。
アモルファス薄膜は、上記アモルファス粉末を上記電動機用ロータコア成形体に噴射して、層状に配置して形成される。
【００４１】
図５は、粉末噴射装置の一例を示す概略図である。同図に示すように、粉末噴射装置２００は、粉末タンク２０１と、高圧エアポンプ２０２と、ノズル２０３と、を備える。
高圧エアポンプ２０２から圧送されるエアに、粉末タンク２０１に蓄えられていた図示しないアモルファス粉末が混合され、ノズル２０３から高速でアモルファス粉末Ａが噴射される。
アモルファス粉末の噴射速度は概ね３００ｍ／秒以上であるが、上述したアモルファス粉末や電動機用ロータコア成形体の材質などによって、適宜調整することができる。
【００４２】
図６は、電動機用ロータコア成形体の表面にアモルファス薄膜を形成している様子を示す説明図である。同図に示すように、図示しない永久磁石を磁石穴１２ｄに装着する場合（図３参照。）に、電動機用ロータコア成形体１２ａの応力集中部１２ｆとなり得る部分の表面に、粉末噴射装置２００によってアモルファス粉末Ａを噴射する。
このようにして形成されるアモルファス薄膜は、緻密であるため、応力集中によってもクラックが入り難くなり、これを用いた電動機は高回転まで回転可能となる。また、電動機の強度信頼性がより向上する。
【００４３】
（実施例２）
図７は、実施例２に係る電動機用ロータコアの磁石穴に永久磁石を挿入して内部に装着した電動機用ロータの一部の説明図である。
同図に示すように、本例の電動機用ロータコア１０ａは、電動機用ロータコア成形体１２ａの応力集中部１２ｆの表面である磁石穴１２ｄの内面に、詳しくは後述するアモルファス金属粉末を用いて強磁性アモルファス薄膜１４ａが形成されている。なお、磁石穴１２ｄには永久磁石３０が装着されている。
このようにして形成されるアモルファス薄膜は、緻密であるため、応力集中によってもクラックが入り難くなり、これを用いた電動機は高回転まで回転可能となる。また、電動機の強度信頼性がより向上する。
また、このような電動機用ロータコアは、軟磁気特性が得られるため、電動機の磁気回路の妨げとならず、電動機出力性能を落とすことなく、高強度化が可能となる。
【００４４】
本例の電動機用ロータコアの製造方法について詳細に説明する。
Ｆｅ、Ｇａ、Ｂ、Ｓｉ、Ｆｅ−Ｃ合金、Ｆｅ−Ｐ合金を所定量秤量した後に、高周波溶解炉を用いてＡｒガス中で溶解して、組成がＦｅ７７Ｇａ３Ｐ９．５Ｃ４Ｂ４Ｓｉ２．５のインゴットを製造した。このインゴットを用いた以外は、実施例１のアモルファス粉末の製造方法と同様の操作を繰り返して、アモルファス粉末を製造し、更に、実施例１のアモルファス薄膜の形成方法と同様の操作を繰り返して、強磁性アモルファス薄膜を形成し、本例の電動機用ロータコアを得た。
【００４５】
（実施例３）
図８は、実施例３に係る電動機用ロータコアの磁石穴に永久磁石を挿入して内部に装着した電動機用ロータの一部の説明図である。
同図に示すように、本例の電動機用ロータコア１０ａは、電動機用ロータコア成形体１２ａの応力集中部１２ｆの表面である磁石穴１２ｄの内面に、詳しくは後述するアモルファス金属粉末を用いて非磁性アモルファス薄膜１４ｂが形成されている。なお、磁石穴１２ｄには永久磁石３０が装着されている。
このようにして形成されるアモルファス薄膜は、緻密であるため、応力集中によってもクラックが入り難くなり、これを用いた電動機は高回転まで回転可能となる。また、電動機の強度信頼性がより向上する。
また、このような電動機用ロータコアは、これを用いた電動機用ロータにおいて、同図に示すように磁石近傍を流れる漏れ磁束が流れ難くなり、磁石磁束の有効利用が可能となり、磁束量が増大することによって、電動機の性能が向上することとなる。同一の磁石サイズで比較した場合に、より高出力な電動機となる。
【００４６】
本例の電動機用ロータコアの製造方法について詳細に説明する。
ここで用いる非磁性金属ガラスはチタン（Ｔｉ）基の材料であり、チタン（Ｔｉ）、ニッケル（Ｎｉ）、銅（Ｃｕ）、スズ（Ｓｎ）及びタンタル（Ｔａ）を所定量秤量した後に、アーク溶解法によりＡｒガス中で溶解して、組成がＴｉ５０Ｎｉ１５Ｃｕ２５Ｓｎ５Ｔａ５のインゴットを製造した。このインゴットを用いた以外は、実施例１のアモルファス粉末の作製方法と同様の操作を繰り返して、アモルファス粉末を製造し、更に、実施例１のアモルファス薄膜の形成方法と同様の操作を繰り返して、非磁性アモルファス薄膜を形成し、本例の電動機用ロータコアを得た。
【００４７】
（実施例４）
本例の電動機用ロータコアの製造方法について詳細に説明する。
実施例２において用いたアモルファス金属粉末の表面に酸化ケイ素（ＳｉＯ２）の絶縁物薄膜が形成された磁性粉末をＳＰＳ焼結装置（ＳＰＳシンテックス社製、ＳＰＳ５１１Ｓ）にて、圧縮成形（成形圧力：６００ＭＰａ、成形温度：４２０〜４４０℃）して製造される電動機用ロータコア成形体を用いた以外は、実施例２のアモルファス薄膜の形成方法と同様の操作を繰り返して、強磁性アモルファス薄膜を形成し、本例の電動機用ロータコアを得た。
なお、コア成形体の製造に用いたアモルファス金属粉末の過冷却液体領域の温度間隔ΔＴは４８Ｋ、強磁性アモルファス薄膜の形成に用いたアモルファス金属粉末の過冷却液体領域の温度間隔ΔＴは４８Ｋであった。
上述した電動機用コアロータ成形体においても、各磁性粒の表面が絶縁されており、例えば交番磁界が印加されたときに発生する渦電流を効果的に遮断することができ、鉄損を低減することが可能となっている。
このようにして形成されるアモルファス薄膜は、緻密であるため、応力集中によってもクラックが入り難くなり、これを用いた電動機は高回転まで回転可能となる。また、電動機の強度信頼性がより向上する。
また、このような電動機用ロータコアは、軟磁気特性が得られるため、電動機の磁気回路の妨げとならず、電動機出力性能を落とすことなく、高強度化が可能となる。
更に、このような電動機用ロータコアは、コア成形体を構成する金属粒及びそのコア成形体に被覆する薄膜の双方がアモルファス状態であるため、熱応力による応力が発生し難く、より信頼性の高い電動機を提供することができる。
【００４８】
図９は、ＳＰＳ焼結装置の一例を示す概略図である。同図に示すように、ＳＰＳ焼結装置３００は、本体３０１と、油圧ポンプ３０２と、シリンダ３０３と、取替え可能な焼結型３０４と、加熱用電源３０５と、を備える。
本体３０１と、油圧ポンプ３０２と、シリンダ３０３と、焼結型３０４とは協働してプレス部として機能し、シリンダ３０３と焼結型３０４と、加熱用電源３０５とは協働して通電部として機能する。
具体的には、本体３０１が具備する油圧ポンプ３０２によって加圧力を発生させ、焼結型３０４中に充填された図示しない磁性粉末をシリンダ３０３によって加圧する。また、加熱用電源３０５からシリンダ３０３を介して焼結型３０４に通電して、焼結型３０４中に充填された図示しない磁性粉末を直流パルス通電によって加熱する。
焼結条件は、成形圧力を６００ＭＰａとして、焼結型の温度が４２０〜４４０℃程度となるように直流パルス通電の電流及び電圧を制御した。
【００４９】
（実施例５）
本例の電動機用ロータコアの製造方法について詳細に説明する。
実施例２において用いたアモルファス金属粉末の表面に酸化ケイ素（ＳｉＯ２）の絶縁物薄膜が形成された磁性粉末をＳＰＳ焼結装置（ＳＰＳシンテックス社製、ＳＰＳ５１１Ｓ）にて、圧縮成形（成形圧力：６００ＭＰａ、成形温度：４２０〜４４０℃）して作製される電動機用ロータコア成形体を用いた以外は、実施例３のアモルファス薄膜の形成方法と同様の操作を繰り返して、非磁性アモルファス薄膜を形成し、本例の電動機用ロータコアを得た。
なお、コア成形体の製造に用いたアモルファス金属粉末の過冷却液体領域の温度間隔ΔＴは４５Ｋ、非磁性アモルファス薄膜の形成に用いたアモルファス金属粉末の過冷却液体領域の温度間隔ΔＴは４０Ｋであった。
上述した電動機用コアロータ成形体においても、各磁性粒の表面が絶縁されており、例えば交番磁界が印加されたときに発生する渦電流を効果的に遮断することができ、鉄損を低減することが可能となっている。
このようにして形成されるアモルファス薄膜は、緻密であるため、応力集中によってもクラックが入り難くなり、これを用いた電動機は高回転まで回転可能となる。また、電動機の強度信頼性がより向上する。
また、このような電動機用ロータコアは、これを用いた電動機用ロータにおいて、磁石近傍を流れる漏れ磁束が流れ難くなり、磁石磁束の有効利用が可能となり、磁束量が増大することによって、電動機の性能が向上することとなる。同一の磁石サイズで比較した場合に、より高出力な電動機となる。
更に、このような電動機用ロータコアは、コア成形体を構成する金属粒及びそのコア成形体に被覆する薄膜の双方がアモルファス状態であるため、熱応力による応力が発生し難く、より信頼性の高い電動機を提供することができる。
【００５０】
（実施例６）
図１０は、実施例６に係る電動機用ロータに用いられるコア（電動機用ロータコア）の部分拡大図である。
同図に示すように、電動機用ロータコア１０ｂは、図示しない永久磁石を挿入して内部に装着するための磁石穴１２ｄを複数備えている。
本例の電動機用ロータコア１０ｂにおいても、電動機用ロータコア成形体１２ｂの応力集中部１２ｆの表面である磁石穴１２ｄの内面に実施例２で用いたアモルファス粉末を用いて強磁性アモルファス薄膜１４ａが形成されている。
【００５１】
ここで、本例の電動機用ロータコアの製造方法について詳細に説明する。
まず、用いた電動機用ロータコア成形体の製造方法について説明する。
電動機用ロータコア成形体は、電動機用ロータコアの略形状に形成されたケイ素鋼板（新日鐵製  ３５Ｈ３００）にパンチング型により磁石穴を形成し、この鋼板を型内にて積層形成して製造される。
このような電動機用ロータコア成形体は、生産性に優れており、例えば高速プレスにより毎分２００枚以上の打ち抜きをすることができる。
【００５２】
次に、アモルファス薄膜の形成方法について説明する。
アモルファス薄膜は、実施例２で用いたアモルファス粉末を上記電動機用ロータコア成形体に噴射して、層状に配置して形成される。
【００５３】
図１１は、電動機用ロータコア成形体の表面にアモルファス薄膜を形成している様子を示す説明図である。同図に示すように、図示しない永久磁石を磁石穴１２ｄに装着する場合（図３参照。）に、電動機用ロータコア成形体１２ｂの応力集中部１２ｆとなり得る部分の表面に、粉末噴射装置２００によってアモルファス粉末Ａを噴射する。
このようにして形成されるアモルファス薄膜は、緻密であるため、応力集中によってもクラックが入り難くなり、これを用いた電動機は高回転まで回転可能となる。また、電動機の強度信頼性がより向上する。
また、このような電動機用ロータコアは、軟磁気特性が得られるため、電動機の磁気回路の妨げとならず、電動機出力性能を落とすことなく、高強度化が可能となる。
【００５４】
（実施例７）
図１２は、実施例７に係る電動機用ロータに用いられるコア（電動機用ロータコア）の部分拡大図である。
同図に示すように、電動機用ロータコア１０ｃは、図示しない永久磁石を挿入して内部に装着するための磁石穴１２ｄを複数備えている。また、詳しくは後述するが非磁性アモルファス薄膜１４ｂが形成されるスリット１２ｅを複数備えている。
本例の電動機用ロータコア１０ｃにおいては、電動機用ロータコア成形体１２ｃの応力集中部１２ｆの表面であるスリット１２ｃの内面に実施例３で用いたアモルファス粉末を用いて非磁性アモルファス薄膜１４ｂが形成されている。
【００５５】
ここで、本例の電動機用ロータコアの製造方法について詳細に説明する。
まず、用いた電動機用ロータコア成形体の製造方法について説明する。
電動機用ロータコア成形体は、電動機用ロータコアの略形状に形成されたケイ素鋼板（新日鐵製  ３５Ｈ３００）にパンチング型により磁石穴及びスリットを形成し、この鋼板を型内にて積層形成して製造される。
このような電動機用ロータコア成形体は、生産性に優れており、例えば高速プレスにより毎分２００枚以上の打ち抜きをすることができる。
【００５６】
次に、アモルファス薄膜の形成方法について説明する。
アモルファス薄膜は、実施例３で用いたアモルファス粉末を上記電動機用ロータコア成形体に噴射して、層状に配置して形成される。
【００５７】
図１３は、電動機用ロータコア成形体の表面にアモルファス薄膜を形成している様子を示す説明図である。同図に示すように、図示しない永久磁石を磁石穴１２ｄに装着する場合（図３参照。）に、電動機用ロータコア成形体１２ｃの応力集中部１２ｆとなり得る部分の表面に、粉末噴射装置２００によってアモルファス粉末Ａを噴射する。
このようにして形成されるアモルファス薄膜は、ケイ素鋼板の断面に存在する切り欠きを覆い隠すことが可能であり、また、緻密であるため、応力集中によってもクラックが入り難くなり、これを用いた電動機は高回転まで回転可能となる。また、電動機の強度信頼性がより向上する。
また、このような電動機用ロータコアは、これを用いた電動機用ロータにおいて、同図に示すように磁石近傍を流れる漏れ磁束が流れ難くなり、磁石磁束の有効利用が可能となり、磁束量が増大することによって、電動機の性能が向上することとなる。同一の磁石サイズで比較した場合に、より高出力な電動機となる。
【００５８】
（実施例８）
実施例１と同様の電動機用ロータコア成形体を用いて、これを１５０℃に加熱して、実施例１と同様のアモルファス薄膜の形成方法と同様の操作を繰り返して、アモルファス薄膜を形成し、本例の電動機用ロータコアを得た。
上述した電動機用コアロータ成形体においても、各磁性粒の表面が絶縁されており、例えば交番磁界が印加されたときに発生する渦電流を効果的に遮断することができ、鉄損を低減することが可能となっている。
このようにして形成されるアモルファス薄膜は、緻密であるため、応力集中によってもクラックが入り難くなり、これを用いた電動機は高回転まで回転可能となる。また、電動機の強度信頼性がより向上する。
永久磁石ロータなどは、永久磁石の減磁する温度が１５０℃前後であり、この温度近辺が使用限界となっている。この温度近傍で噴射することにより、アモルファス薄膜と電動機用ロータコア成形体の間の温度差による熱応力は小さくなり、電動機の回転中に余計な応力が作用することが無くなるという利点がある。
【００５９】
図１４は、電動機用ロータコア成形体を加熱している様子を示す模式的な説明図である。同図に示すように、電動機用ロータコア成形体にアモルファス金属粉末を噴射し、アモルファス薄膜を形成する前に、ホットプレートなどの外部の加熱装置４００により電動機用ロータコア成形体１２ａを加熱した。また、図示しないが、熱処理炉で加熱したものを取り出してきてもよい。
【００６０】
図１５は、アモルファス金属粉末を噴射する際のコア成形体の温度と得られたロータコアの回転限界との関係を示すグラフ図である。同図に示すように、高温で処理することにより、回転限界が向上していることが分かる。
【００６１】
（実施例９）
図１６は、実施例９に係る電動機用ステータに用いられるコア（電動機用ステータコア）のピースの斜視図である。
同図に示すように、電動機用ステータコアピース２０は、Ｔ字型形状をしており、ステータ突極部２２ａと、その先端に形成された鍔部２２ｃと、を備えている。
【００６２】
図１７（ａ）は、従来例に係る電動機用ステータコアピースの突極部にステータコイルを巻回装着した電動機用ステータピースの断面における説明図である。
同図（ａ）に示すように、従来例の電動機用ステータコアピース６０は、電動機に組み込まれて作動するときには、ステータ突極部６２ａに巻回装着されたステータコイル７０を備え、図示しない回転する電動機用ロータの周りに複数個用いられ、円形に組み立てられて、電動機用ステータを形成している。そして、電動機用ロータと電動機用ステータとの間に作用する斥力や引力を支えるために、又は鍔部に作用する反トルクを支えるために、応力集中が起こる。そして、従来例の電動機用ステータコアピース６０においては、ステータ突極部６２ａの根元近傍６２ｂや鍔部６２ｃに応力が集中し、応力集中部６２ｄ及び６２ｅとなる。
【００６３】
一方、同図（ｂ）は、実施例９に係る電動機用ステータコアピースの突極部にステータコイルを巻回装着した電動機用ステータピースの断面における説明図である。
同図（ｂ）に示すように、本例の電動機用ステータコアピース２０は、電動機に組み込まれて作動するときには、ステータ突極部２２ａに巻回装着されたステータコイル７０を備え、図示しない回転する電動機用ロータの周りに複数個（９又は１２個）用いられ、円形に組み立てられて、電動機用ステータを形成している。そして、電動機用ロータと電動機用ステータとの間に作用する斥力や引力を支えるために、又は鍔部に作用する反トルクを支えるために、応力集中が起こり得る。そして、本例の電動機用ステータコアピース２０においては、電動機用ステータコアピース成形体２２の応力集中部２２ｄ及び２２ｅの表面であるステータ突極部２２ａの表面及び鍔部２２ｃの背面に相当する鋼板破断面部分に後述するアモルファス粉末を用いてアモルファス薄膜２４が形成されている。
【００６４】
ここで、本例の電動機用ステータコアピースの製造方法について詳細に説明する。
まず、用いた電動機用ステータコアピース成形体の製造方法について説明する。
電動機用ステータコアピース成形体は、純鉄粉末の表面に酸化ケイ素（ＳｉＯ２）の絶縁物薄膜が形成された磁性粉末を圧縮成形機（ヘガネス社製、Ｓｏｍａｌｏｙ５００）にて、圧縮成形（成形圧力８００ＭＰａ、成形温度：４４０℃）して作製される。
このような電動機用ステータコアピース成形体は、各磁性粒の表面が絶縁物薄膜で絶縁されており、例えば交番磁界が通過するときに発生する渦電流を効果的に遮断することができ、鉄損を低減することが可能となっている。
【００６５】
次に、用いたアモルファス粉末について説明する。
これは、例えば必要となる母材合金をアーク溶解などで溶解してインゴットを作製し、次いで、このインゴットをアトマイザで粉末化して作製される。本例においては、実施例１と同様の手法により作製した。
【００６６】
次に、アモルファス薄膜の形成方法について説明する。
アモルファス薄膜は、上記アモルファス粉末を上記電動機用ステータコアピース成形体に噴射して、層状に配置して形成される。本例においては、実施例１と同様の手法により作製した。
【００６７】
図１８は、電動機用ステータコアピース成形体の表面にアモルファス薄膜を形成している様子を示す説明図である。同図に示すように、図示しないステータコイルをステータ突極部２２ａに装着して、これに電流を流して磁束を発生させて、電動機を作動させる場合（図１３参照。）に、電動機用ステータコアピース成形体２２のステータ突極部２２ａの応力集中部２２ｄ及び２２ｅとなり得る部分（ステータ突極部の根元近傍部２２ｂ及び鍔部２２ｃ）の表面に、粉末噴射装置２００によってアモルファス粉末Ａを噴射する。
なお、アモルファス粉末Ａの噴射は、電動機用ステータコアピース成形体２２を治具５００に固定して行った。鍔部２２ｃへのアモルファス粉末Ａの噴射においては、噴射圧が作用するため、図示するような治具５００を用いることによって、鍔部２２ｃの破損を防ぐことが可能となる。
このようにして形成されるアモルファス薄膜は、緻密であるため、応力集中によってもクラックが入り難くなり、これを用いた電動機は高回転まで回転可能となる。また、電動機の強度信頼性がより向上する。
【００６８】
（実施例１０）
図１９は、実施例１０に係る電動機用ステータコアピースの断面における説明図である。同図に示すように、本例の電動機用ステータコアピース２０においては、電動機用ステータコアピース成形体２２の応力集中部２２ｅの表面である鍔部２２ｃの背面に強磁性アモルファス薄膜２４ａが形成されている。
【００６９】
本例の電動機用ステータコアピースの製造方法について詳細に説明する。
電動機用ステータコア成形体は、応力集中部となり得る鍔部の背面に対して、実施例２と同様のアモルファス粉末を用いて、アモルファス薄膜を形成して、本例の電動機用ステータコアピースを得た。
このようにして形成されるアモルファス薄膜は、緻密であるため、応力集中によってもクラックが入り難くなり、これを用いた電動機は高回転まで回転可能となる。また、電動機の強度信頼性がより向上する。
また、このような電動機用ステータコアピースは、軟磁気特性が得られるため、電動機の磁気回路の妨げとならず、電動機出力性能を落とすことなく、高強度化が可能となる。
【００７０】
（実施例１１）
図２０は、実施例１１に係る電動機用ステータコアの断面における説明図である。同図に示すように、本例の電動機用ステータコアピース２０においては、電動機用スタータコアピース成形体２２の応力集中部２２ｄの表面であるステータ突極部２２ａの根元近傍部２２ｂの表面に強磁性アモルファス薄膜２４ａが形成されている。
また、根元近傍部２２ｂは磁束が最も集中し易い部分であり、発熱量が局所的に高い部分でもある。図中の矢印Ｂは根元近傍部２２ｂにおける磁束を示すものである。
【００７１】
本例の電動機用ステータコアピースの製造方法について詳細に説明する。
電動機用ステータコア成形体は、応力集中部となり得るステータ突極部の根元近傍部の表面に対して、実施例２と同様のアモルファス粉末を用いて、アモルファス薄膜を形成して、本例の電動機用ステータコアピースを得た。
このようにして形成されるアモルファス薄膜は、緻密であるため、応力集中によってもクラックが入り難くなり、これを用いた電動機は高回転まで回転可能となる。また、電動機の強度信頼性がより向上する。
また、このような電動機用ステータコアピースは、軟磁気特性が得られるため、電動機の磁気回路の妨げとならず、電動機出力性能を落とすことなく、高強度化が可能となる。
更に、アモルファス金属薄膜は、結晶質の金属薄膜と比較して、高比抵抗であるため、磁束通過のときに発生する渦電流による損失を抑制することもできる。
【００７２】
（実施例１２）
図２１は、実施例１２に係る電動機用ステータコアピースの断面における説明図である。同図に示すように、本例の電動機用ステータコアピース２０は、電動機用ステータコアピース成形体２２の応力集中部２２ｅの表面である鍔部２２ｃの背面に非磁性アモルファス薄膜２４ｂが形成されている。
【００７３】
本例の電動機用ステータコアピースの製造方法について詳細に説明する。
電動機用ステータコア成形体は、応力集中部となり得る鍔部の背面に対して、実施例３と同様のアモルファス粉末を用いて、アモルファス薄膜を形成して、本例の電動機用ステータコアピースを得た。
このようにして形成されるアモルファス薄膜は、緻密であるため、応力集中によってもクラックが入り難くなり、これを用いた電動機は高回転まで回転可能となる。また、電動機の強度信頼性がより向上する。
通常強磁性アモルファス薄膜の膜厚は１０〜１００μｍであるが、膜厚を厚く（例えば、膜厚は１００〜２００μｍ。）すると、磁気回路幅が増えすぎて隣接する極の鍔部に迂回する磁束が増加してしまう。一方、非磁性アモルファス薄膜を適用すると、迂回する磁束が増加することはないため、例えば膜厚は５００〜１０００μｍとすることができ、迂回する磁束の流れを妨げつつ、鍔部の強度を向上させることができる。
また、鍔部の設計自由度が向上するので、電動機の性能を向上させ易いという利点もある。
更に、アモルファス金属薄膜は、結晶質の金属薄膜と比較して、高比抵抗であるため、磁束通過のときに発生する渦電流による損失を抑制することもできる。
【００７４】
（実施例１３）
図２２は、実施例１３に係る電動機用ステータコアピースの断面における説明図である。同図に示すように、本例の電動機用ステータコアピース２０は、電動機用ステータコアピース成形体２２の応力集中部２２ｅの表面である鍔部２２ｃの背面及び側面に非磁性アモルファス薄膜２４ｂが形成されている。
【００７５】
本例の電動機用ステータコアピースの製造方法について詳細に説明する。
電動機用ステータコア成形体は、応力集中部となり得る鍔部の背面及び側面に対して、実施例３と同様のアモルファス粉末を用いて、アモルファス薄膜を形成して、本例の電動機用ステータコアピースを得た。
このようにして形成されるアモルファス薄膜は、緻密であるため、応力集中によってもクラックが入り難くなり、これを用いた電動機は高回転まで回転可能となる。また、電動機の強度信頼性がより向上する。
通常強磁性アモルファス薄膜の膜厚は１０〜１００μｍであるが、膜厚を厚く（例えば、膜厚は５００〜１０００μｍ。）すると、磁気回路幅が増えすぎて隣接する極の鍔部に迂回する磁束が増加してしまう。一方、非磁性アモルファス薄膜を適用すると、迂回する磁束が増加することはないため、例えば膜厚は１００μｍとすることができ、迂回する磁束の流れを妨げつつ、鍔部の強度を向上させることができる。
更に、アモルファス金属薄膜は、結晶質の金属薄膜と比較して、高比抵抗であるため、磁束通過のときに発生する渦電流による損失を抑制することもできる。
【００７６】
（実施例１４）
本例の電動機用ステータコアピースの製造方法について詳細に説明する。
実施例２において用いたアモルファス金属粉末の表面に酸化ケイ素（ＳｉＯ２）の絶縁物薄膜が形成された磁性粉末をＳＰＳ焼結装置（ＳＰＳシンテックス社製、ＳＰＳ５１１Ｓ）にて、圧縮成形（成形圧力：６００ＭＰａ、成形温度：４２０〜４４０℃）して製造される電動機用ステータコアピース成形体を用いた以外は、実施例２のアモルファス薄膜の形成方法と同様の操作を繰り返して、強磁性アモルファス薄膜を形成し、本例の電動機用ステータコアピースを得た。
なお、コアピース成形体の製造に用いたアモルファス金属粉末の過冷却液体領域の温度間隔ΔＴは４８Ｋ、強磁性アモルファス薄膜の形成に用いたアモルファス金属粉末の過冷却液体領域の温度間隔ΔＴは４８Ｋであった。
上述した電動機用ステータコアピース成形体においても、各磁性粒の表面が絶縁されており、例えば交番磁界が印加されたときに発生する渦電流を効果的に遮断することができ、鉄損を低減することが可能となっている。
このようにして形成されるアモルファス薄膜は、緻密であるため、応力集中によってもクラックが入り難くなり、これを用いた電動機は高回転まで回転可能となる。また、電動機の強度信頼性がより向上する。
また、このような電動機用ステータコアは、軟磁気特性が得られるため、電動機の磁気回路の妨げとならず、電動機出力性能を落とすことなく、高強度化が可能となる。
更に、このような電動機用ステータコアピースは、コアピース成形体を構成する金属粒及びそのコアピース成形体に被覆する薄膜の双方がアモルファス状態であるため、熱応力による応力が発生し難く、より信頼性の高い電動機を提供することができる。
【００７７】
（実施例１５）
本例の電動機用ステータコアピースの製造方法について詳細に説明する。
実施例２において用いたアモルファス金属粉末の表面に酸化ケイ素（ＳｉＯ２）の絶縁物薄膜が形成された磁性粉末をＳＰＳ焼結装置（ＳＰＳシンテックス社製、ＳＰＳ５１１Ｓ）にて、圧縮成形（成形圧力：６００ＭＰａ、成形温度：４２０〜４４０℃）して作製される電動機用ステータコアピース成形体を用いた以外は、実施例３のアモルファス薄膜の形成方法と同様の操作を繰り返して、非磁性アモルファス薄膜を形成し、本例の電動機用ステータコアを得た。
なお、コアピース成形体の製造に用いたアモルファス金属粉末の過冷却液体領域の温度間隔ΔＴは４０Ｋ、非磁性アモルファス薄膜の形成に用いたアモルファス金属粉末の過冷却液体領域の温度間隔ΔＴは４５Ｋであった。
上述した電動機用ステータコアピース成形体においても、各磁性粒の表面が絶縁されており、例えば交番磁界が印加されたときに発生する渦電流を効果的に遮断することができ、鉄損を低減することが可能となっている。
このようにして形成されるアモルファス薄膜は、緻密であるため、応力集中によってもクラックが入り難くなり、これを用いた電動機は高回転まで回転可能となる。また、電動機の強度信頼性がより向上する。
また、このような電動機用ステータコアピースは、これを用いた電動機用ロータにおいて、磁石近傍を流れる漏れ磁束が流れ難くなり、磁石磁束の有効利用が可能となり、磁束量が増大することによって、電動機の性能が向上することとなる。同一の磁石サイズで比較した場合に、より高出力な電動機となる。
更に、このような電動機用ステータコアピースは、コアピース成形体を構成する金属粒及びそのコア成形体に被覆する薄膜の双方がアモルファス状態であるため、熱応力による応力が発生し難く、より信頼性の高い電動機を提供することができる。
【００７８】
以上、本発明を若干の実施形態及び実施例によって説明したが、本発明はこれらに限定されるものではなく、本発明の要旨の範囲内で種々の変形が可能である。
例えば、上記の実施形態では、電動機用ロータコアにおいて、そのコア成形体として所定形状の電磁鋼板を積層形成して成るものを用いたが、電動機用ステータコアやステータコアピースのコア成形体として所定形状の電磁鋼板を積層形成して成るものを用いる場合についても、本発明を適用することができる。
【００７９】
更に、本発明は、上述の如く、電動機用ロータ、電動機用ステータ、電動機などに用いるコアに関するものであるが、本発明の技術的思想は、発電機用ロータ、発電機用ステータ、発電機などに用いる場合についても適用することが可能である。
【図面の簡単な説明】
【００８０】
【図１】アトマイズ粉末の粒径とアモルファス薄膜が形成されるアモルファス粉末の最小噴射速度との関係を示すグラフ図である。
【図２】実施例１に係る電動機用ロータコアの斜視図である。
【図３】従来例及び実施例１に係る電動機用ロータコアの磁石穴に永久磁石を挿入して内部に装着した電動機用ロータの一部の説明図（ａ）及び（ｂ）である。
【図４】アトマイザの一例を示す概略図である。
【図５】粉末噴射装置の一例を示す概略図である。
【図６】電動機用ロータコア成形体の表面にアモルファス薄膜を形成している様子を示す説明図である。
【図７】実施例２に係る電動機用ロータコアの磁石穴に永久磁石を挿入して内部に装着した電動機用ロータの一部の説明図である。
【図８】実施例３に係る電動機用ロータコアの磁石穴に永久磁石を挿入して内部に装着した電動機用ロータの一部の説明図である。
【図９】ＳＰＳ焼結装置の一例を示す概略図である。
【図１０】実施例６に係る電動機用ロータに用いられるコアの部分拡大図である。
【図１１】電動機用ロータコア成形体の表面にアモルファス薄膜を形成している様子を示す説明図である。
【図１２】実施例７に係る電動機用ロータに用いられるコアの部分拡大図である。
【図１３】電動機用ロータコア成形体の表面にアモルファス薄膜を形成している様子を示す説明図である。
【図１４】電動機用ロータコア成形体を加熱している様子を示す模式的な説明図である。
【図１５】アモルファス金属粉末を噴射する際のコア成形体の温度と得られたロータコアの回転限界との関係を示すグラフ図である。
【図１６】実施例９に係る電動機用ステータコアピースの斜視図である。
【図１７】従来例及び実施例９に係る電動機用ステータピースの断面における説明図（ａ）及び（ｂ）である。
【図１８】電動機用ステータコアピース成形体の表面にアモルファス薄膜を形成している様子を示す説明図である。
【図１９】実施例１０に係る電動機用ステータコアピースの断面における説明図である。
【図２０】実施例１１に係る電動機用ステータコアピースの断面における説明図である。
【図２１】実施例１２に係る電動機用ステータコアピースの断面における説明図である。
【図２２】実施例１３に係る電動機用ステータコアピースの断面における説明図である。
【符号の説明】
【００８１】
１０ａ，１０ｂ，１０ｃ  電動機用ロータコア
１２ａ，１２ｂ，１２ｃ  電動機用ロータコア成形体
１２ｄ  磁石穴
１２ｅ  スリット
１２ｆ  応力集中部
１４    アモルファス薄膜
１４ａ  強磁性アモルファス薄膜
１４ｂ  非磁性アモルファス薄膜
２０    電動機用ステータコアピース
２２    電動機用ステータコアピース成形体
２２ａ  スタータ突極部
２２ｂ  ステータ突極部根元近傍部
２２ｃ  鍔部
２２ｄ  応力集中部
２２ｅ  応力集中部
２４    アモルファス薄膜
２４ａ  強磁性アモルファス薄膜
２４ｂ  非磁性アモルファス薄膜
３０    永久磁石
５０    電動機用ロータコア
５２ｄ  磁石穴
５２ｆ  応力集中部
６０    電動機用ステータコアピース
６２    電動機用ステータコアピース成形体
６２ａ  スタータ突極部
６２ｂ  ステータ突極部根元近傍部
６２ｃ  鍔部
６２ｄ  応力集中部
６２ｅ  応力集中部
７０    ステータコイル
１００    アトマイザ
１０１    溶解チャンバ
１０２    石英管
１０３    高周波電源
１０４    加熱コイル
１０５    回収チャンバ
１０６    アルゴンポンプ
１０７    アトマイズガスノズル
１０８    真空ポンプ
２００    粉末噴射装置
２０１    粉末タンク
２０２    高圧エアポンプ
２０３    ノズル
３００    ＳＰＳ焼結装置
３０１    本体
３０２    油圧ポンプ
３０３    シリンダ
３０４    焼結型
３０５    加熱用電源
４００    加熱装置
５００    治具  
【図１】
2008092693.tif 000003
【図２】
2008092693.tif 000004
【図３】
2008092693.tif 000005
【図４】
2008092693.tif 000006
【図５】
2008092693.tif 000007
【図６】
2008092693.tif 000008
【図７】
2008092693.tif 000009
【図８】
2008092693.tif 000010
【図９】
2008092693.tif 000011
【図１０】
2008092693.tif 000012
【図１１】
2008092693.tif 000013
【図１２】
2008092693.tif 000014
【図１３】
2008092693.tif 000015
【図１４】
2008092693.tif 000016
【図１５】
2008092693.tif 000017
【図１６】
2008092693.tif 000018
【図１７】
2008092693.tif 000019
【図１８】
2008092693.tif 000020
【図１９】
2008092693.tif 000021
【図２０】
2008092693.tif 000022
【図２１】
2008092693.tif 000023
【図２２】
2008092693.tif 000024